ABRASION RESISTANT WELDED STEEL PIPE AND METHOD OF PRODUCING THE SAMEIn an abrasion resistant welded steel pipe, each of a base material and a weld metal contains specific amounts of chemical composition. The base material of the abrasion resistant welded steel pipe has a Vickers hardness within the range of 150 to 250, and the weld metal has a Vickers hardness within the range of 230 to 350. A weld heat affected zone in the abrasion resistant welded steel pipe has a Vickers hardness within the range of 150 to 350. In the weld metal, the dispersion density of a sulfide having an aspect ratio of 5 or more and containing at least one selected from Fe, Mn, and Ti is 10 grains/mm2 or less. The abrasion resistant welded steel pipe that can be produced at high productivity and low cost with no reduction in weld crack resistance can be provided.An abrasion resistant welded steel pipe having excellent weld crack resistance and produced by cold-working a thick steel plate into a tubular shape and subjecting the resultant thick steel plate to butt welding,  wherein a base material of the abrasion resistant welded steel pipe is formed of chemical composition including,  in terms of percent by mass,  C:  0. 05% or more and less than 0. 40%,  Si:  0. 05% or more and less than 0. 5%,  Mn:  0. 1% or more and 2. 0% or less,  P:  0. 03% or less,  S:  0. 01% or less,  Al:  0. 1% or less,  and Ti:  0. 1% or more and 1. 2% or less and further including at least one selected from Cu:  0. 1% or more and 1. 0% or less,  Ni:  0. 1% or more and 2. 0% or less,  Cr:  0. 1% or more and 1. 0% or less,  Mo:  0. 05% or more and 1. 00% or less,  W:  0. 05% or more and 1. 00% or less,  and B:  0. 0003% or more and 0. 0030% or less,  with the balance being Fe and unavoidable impurities,  Ceq represented by the following formula (1) being 0. 55 or less,  DI* represented by the following formula (2) being less than 60, a weld metal of the abrasion resistant welded steel pipe is formed of chemical composition including, in terms of percent by mass,  C:  0. 05% or more and less than 0. 30%,  Si:  0. 05% or more and less than 0. 50%,  Mn:  0. 1% or more and 2. 0% or less,  P:  0. 03% or less,  S:  0. 01% or less,  Al:  0. 1% or less,  Ti:  0. 05% or more and 1. 2% or less,  N:  0. 008% or less,  and O:  0. 02% or more and 0. 08% or less and further including at least one selected from Cu:  0. 1% or more and 1. 0% or less,  Ni:  0. 1% or more and 2. 0% or less,  Cr:  0. 1% or more and 1. 0% or less,  Mo:  0. 05% or more and 1. 00% or less,  W:  0. 05% or more and 1. 00% or less,  and B:  0. 0003% or more and 0. 0030% or less,  with the balance being Fe and unavoidable impurities,  Ceq represented by the following formula (1) being 0. 55 or less,  UCS represented by the following formula (3) being less than 42,  PTI represented by the following formula (4) being 0 or more,  the base material of the abrasion resistant welded steel pipe has a Vickers hardness within a range of 150 to 250,  the weld metal has a Vickers hardness within a range of 230 to 350,  and a weld heat affected zone in the abrasion resistant welded steel pipe has a Vickers hardness within a range of 150 to 350,  andin the weld metal,  the dispersion density of a sulfide having an aspect ratio of 5 or more and containing at least one selected from Fe,  Mn,  and Ti is 10 grains/mm2 or less:  Ceq=C+Mn/6+(Cu+Ni)/15+(Cr+Mo+V)/5, ??(1)DI*=33. 85×(0. 1×C*)0. 5×(0. 7×Si+1)×(3. 33×Mn+1)×(0. 35×Cu+1)×(0. 36×Ni+1)×(2. 16×Cr+1)×(3×Mo*+1)×(1. 5×W*+1), ??(2)where C*=C?¼×(Ti?48/14×N),  Mo*=Mo×[1?0. 5×(Ti?48/14×N)],  and W*=W×[1?0. 5×(Ti?48/14×N)],  UCS=230×C?12. 3×Si?5. 4×Mn+75×P+190×S?14×Al+45×Nb?1,  and??(3)PTI=Ti?1. 5×(O?0. 89×Al)?3. 4×N?4. 5×S, ??(4)wherein symbols of elements on the right-hand side of each formula represent contents of the elements (% by mass),  respectively,  and a content of an element not contained is set to 0.
내마모 용접 강관 및 그의 제조 방법이 내마모 용접 강관에서는, 모재 및 용접 금속은 특정량의 화학 성분을 함유하고, 내마모 용접 강관의 모재의 비커스 경도가 150 내지 250의 범위 내에 있고, 용접 금속의 비커스 경도가 230 내지 350의 범위 내에 있고, 용접 열영향부의 비커스 경도가 150 내지 350의 범위 내에 있고, 용접 금속에 있어서, 애스펙트 비가 5 이상인 Fe, Mn, Ti 중으로부터 선택되는 1종 이상을 함유한 황화물의 분산 밀도가 10개/㎟ 이하이다. 이에 따라, 내용접 균열성을 저하시키는 일 없이, 고생산성, 저비용으로 제조할 수 있는 내마모 용접 강관을 제공할 수 있다.내마모성 용접 강관의 기본 재료는 다음과 같은 화학 성분으로 구성된다. 질량, C: 0. 05% 이상 0. 40%, Si: 0. 05% 이상 0.5% 미만, Mn: 0. 1% 이상 2%, P: 0. 03% 미만, S: 0. 01% 이하, Al: 0.1% 이상 1% 이상 1% 및 2% 미만이다.% 이하, Cr: 0.1% 이상 및 1. 0% 이하, Mo: 0.05% 이상 1.00% 이하, W: 0. 05% 이상 1.00% 이하, B: 0.0003% 이상 1.0030% 이하이며, 잔액은 Fe 및 피할 수 없는 불순물이며, Ceq는 다음 공식으로 나타낸다.내마모성 용접 강철 파이프의 용접 금속은 질량별 백분율로 볼 때 C: 0.05% 이상 0. 30%, Si: 0.05% 이상 0. 50%, Mn: 0.1% 이하 및 2.0% 이하, P: 0.3% 이하 S: 01을 포함하는 화학 성분으로 형성된다. Cu: 0.1% 이상 및 1% 이하, N: 0. 008% 이하, O: 0. 02% 이상 0. 08% 이하, Ni: 0.1% 이상 및 2% 이하, Cr: 0.1% 이상 및 1:0% 이하 0% 이하 0% 이하, Cr: 0.1% 이상 0% 이하 0% 이상 0% 이하 0% 0% 이하. 0% 또는 0: 0% 이하, O: 0: 0: 0% 이상 0% 이하. 0% 이상 0% 이하. 0% 이상 0: 0% 이상 0% 이하, O: 0: 0: 0% 이상 0% 이상 0% 이상 0% 이상 0: 0%03% 이상 및 0. 0030% 이하이며, 잔액은 Fe이고 불가피한 불순물이며, 다음 공식 (1) 0. 55 이하, 다음 공식 (3) 이하, 42 이하, 다음 공식 (4) 이상으로 대표되는 PTI는 0 이상, 내마모성 용접 강관의 기본 재료이다.s 150 ~ 250 범위 내의 Vickers 경도, 용접 금속은 230 ~ 350 범위 내의 Vickers 경도, 내마모성 용접 강철 파이프의 용접 열 영향 구역은 150 ~ 350 범위 내의 Vickers 경도, 용접 금속의 경우 황화물 분산 밀도는 가로세로 비율이 5 이상이다.Fe, Mn 및 Ti에서 선택한 하나 이상을 유지하는 것은 10그램/mm2 이하이다. Ceq=C+Mn/6+(Cu+Ni)/15+(Cr+Mo+V)/5, ?(1)DI*=33. 85×(0. 1×C*)0. 5×(0. 7×Si+1)×(3. 33×Mn+1)×(3. 35×Cu+1)×36×0).■×(Ti?48/14×N), Mo*=Mo×[1?0. 5×(Ti?48/14×N)] 및 W*=W×[1?0. 5×(Ti?48/14×N)], UCS=230×C?12. Si?5.4Mn+75×P+19×0×.(3)PTI=Ti?1. 5×(O?0. 89×Al)?3. 4×N?4. 5×S, ??(4)각 공식의 오른쪽에 있는 원소의 부호는 원소의 내용물(질량에 의한 비율)을 나타내며, 포함되지 않은 원소의 함량은 0으로 설정되도록 구성된 용접 균열 저항성이 뛰어나고 두꺼운 강판을 관 모양으로 냉간 가공하여 생성된 두꺼운 강판을 버트 용접에 적용함으로써 생성된 내마모성 용접 강관.